(57)【要約】【課題】硬化状態において皮膜強度と、耐水性と、耐温水と、耐アルコール性と、硬度に優れた特性を実現する。【解決手段】有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、かつ、Ｂ1化合物が、２官能基ポリオールと３官能基以上のポリオールのポリオール混合物で、なおかつ、２官能基ポリオールの分子量が７００〜３０００であって、３官能基以上のポリオールの分子量が２官能基ポリオールの分子量よりも少ないポリウレタンエマルジョンである。【選択図】なし【特許請求の範囲】
【請求項１】
有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、
かつ、Ｂ1化合物が、２官能基ポリオールと３官能基以上のポリオールのポリオール混合物で、なおかつ、２官能基ポリオールの分子量が７００〜３０００であって、３官能基以上のポリオールの分子量が２官能基ポリオールの分子量よりも少ないポリウレタンエマルジョン。
【請求項２】
有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、
かつ、Ｂ1化合物が、２官能基ポリオールと３官能基ポリオールのポリオール混合物で、平均官能基数が２．０５〜２．６であり、なおかつ２官能基ポリオールの分子量が７００〜３０００であって、３官能基ポリオールの分子量が２官能基ポリオールの分子量よりも少ないポリウレタンエマルジョン。
【請求項３】
有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、
かつ、Ｂ1化合物が、２官能基ポリオールと３官能基以上のポリオールのポリオール混合物で、なおかつ、３官能基以上のポリオールがε−カプロラクトン系ポリオールであるポリウレタンエマルジョン。
【請求項４】
顔料が混合されてなる請求項１ないし３のいずれかに記載されるポリウレタンエマルジョン。
【請求項５】
顔料がＢ1化合物であるポリオール混合物に添加されてなる請求項４に記載されるポリウレタンエマルジョン。
【請求項６】
顔料が有機顔料である請求項５に記載されるポリウレタンエマルジョン。
【請求項７】
顔料がカーボンブラックである請求項５に記載されるポリウレタンエマルジョン。
【請求項８】
Ａ化合物１当量に対する、Ｂ1化合物及びＢ2化合物の添加量が０．４５〜１．０２当量である請求項１ないし３のいずれかに記載されるポリウレタンエマルジョン。
【請求項９】
有機ジイソシアネートであるＡ化合物と、少なくとも２．０５より大きい平均官能基を有するポリオール混合物であるＢ1化合物と、ジメチロールプロピオン酸とジメチロールブタン酸とジアミノカルボン酸類のいずれかであるＢ2化合物から生成されてなる中間生成物を水中に乳化して分散させて得られる反応生成物を含み、
かつ、Ｂ1化合物が、２官能基ポリオールと３官能基以上のポリオールのポリオール混合物で、なおかつ、２官能基ポリオールの分子量が７００〜３０００であって、３官能基以上のポリオールの分子量が２官能基ポリオールの分子量よりも少ないポリウレタンエマルジョンの乾燥によって硬化されてなるポリウレタンエマルジョンの硬化物。
【請求項１０】
有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、
かつ、Ｂ1化合物が、２官能基ポリオールと３官能基ポリオールのポリオール混合物で、平均官能基数が２．０５〜２．６であり、なおかつ２官能基ポリオールの分子量が７００〜３０００であって、３官能基ポリオールの分子量が２官能基ポリオールの分子量よりも少ないポリウレタンエマルジョンの乾燥によって硬化されてなるポリウレタンエマルジョンの硬化物。
【請求項１１】
有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を水中に乳化して分散させて得られる反応生成物を含み、
かつ、Ｂ1化合物が、２官能基ポリオールと３官能基以上のポリオールのポリオール混合物で、なおかつ、３官能基以上のポリオールがε−カプロラクトン系ポリオールであるポリウレタンエマルジョンの乾燥によって硬化されてなるポリウレタンエマルジョンの硬化物。
【請求項１２】
硬化物がコーティング剤、塗料、接着剤のいずれかである請求項９ないし１１のいずれかに記載されるポリウレタンエマルジョンの硬化物。
【請求項１３】
硬化状態での引張破断強度が８００ｋｇ／ｃｍ2以上であって、鉛筆硬度２Ｈ以上の被膜である請求項９ないし１１のいずれかに記載されるポリウレタンエマルジョンの硬化物。
【請求項１４】
ポリウレタンエマルジョンがチキソ材を含有する請求項９ないし１１のいずれかに記載のポリウレタンエマルジョンの硬化物。
【請求項１５】
チキソ材が超微粉合成シリカである請求項１４に記載のポリウレタンエマルジョンの硬化物。
【請求項１６】
ポリウレタンエマルジョンに含まれチキソ材の含有量が、ポリウレタンエマルジョンに含まれる水分を除く成分１００重量部に対して、３〜２０重量部である請求項１４又は１５に記載されるポリウレタンエマルジョンの硬化物。
【請求項１７】
ポリウレタンエマルジョンがカーボンブラック顔料を含み、顔料を含むポリウレタンエマルジョンの塗布被膜にレーザー光が照射されてなる請求項９ないし１１のいずれかに記載されるポリウレタンエマルジョンの硬化物。
【発明の詳細な説明】
【技術分野】
【０００１】
本発明は、主として硬度、被膜強度、接着性に優るコーティング剤、接着剤、塗料用組成物などに有用なポリウレタンエマルジョン及び、該ポリウレタンエマルジョンを、たとえばコーティング剤や接着剤や塗料等に使用してこれを硬化してなる硬化物に関する。
【背景技術】
【０００２】
ポリウレタンは、２液を混合して硬化させる２液性のものと、１液性のものがある。２液性のポリウレタンは、Ａ液とＢ液を混合して一定の時間後に硬化するので、製造工程に時間の制約がある。１液性のポリウレタンはこのような弊害がなく、便利に使用できる。１液性のポリウレタンとして、湿気硬化タイプと溶媒タイプと水性タイプとがある。湿気硬化タイプと溶媒タイプの１液性ポリウレタンは、耐摩耗性、接着性、非粘着性、ゴム弾性を有する塗膜を与えることから、床用、壁用、自動車用等に用いられる塗料、あるいは塩化ビニル、ＡＢＳ、プラスチック、金属、ガラス、木材等に用いる接着剤、さらには人工皮革、合成皮革等に用いるコーティング剤として多く用いられている。ただ、溶媒タイプのポリウレタンエマルジョンは、溶媒が気化して作業環境を悪くする欠点がある。
【０００３】
水性タイプの１液性ポリウレタン、すなわちポリウレタンエマルジョンは、溶媒を使用しないので作業環境にやさしい優れた特長がある。このポリウレタンエマルジョンは、下記のＡ化合物と、Ｂ1化合物及びＢ2化合物と延長剤から生成されてなる中間生成物を水中に自己乳化して得られる反応生成物を有する。
Ａ化合物………有機ジイソシアネート（平均官能基２．０）
Ｂ1化合物……平均官能基２．０を有するポリオール混合物
Ｂ2化合物……１個の親水性中心と少なくとも２個の活性水素基とを有する化合物
【０００４】
このポリウレタンエマルジョンを塗布して硬化させた硬化物は、Ａ液とＢ液を混合して硬化させる２液混合型ポリウレタンや、溶剤系のポリウレタン樹脂から得られる特性と比較すると、以下の(Ａ)ないし(Ｅ)の点でかなり劣るものである。
(Ａ)  被膜硬度
(Ｂ)  被膜強度
(Ｃ)  耐水性
(Ｄ)  耐温水性
(Ｅ)  耐アルコール性
【０００５】
以上の特性を改善するために開発されたポリウレタンエマルジョンが特許文献１の公報に記載される。このポリウレタンエマルジョンは、硬化状態における引張破断強度が１７０ｋｇ／ｃｍ2とされる。ただ、前述のＢ、Ｃ、Ｄ、Ｅの特性、すなわち耐水性、耐温性、耐アルコール性、硬度の特性に欠ける欠点がある。さらに、このポリウレタンエマルジョンは、フィルム状に硬化させてなる成膜フイルムにおいては耐加水分解性が不良であり、エマルジョンの貯蔵中の分子量低下といった問題もある。
【０００６】
【特許文献１】特開平９−３１４１３号公報
【０００７】
また、ポリエーテルポリオールを用いたポリウレタンエマルジョンも開発されているが、このポリウレタンエマルジョンは、一般に前述のＡ、Ｂ、Ｃ、Ｄ、Ｅの特性、すなわち被膜強度、耐水性、耐温性、耐アルコール性、硬度の特性に欠ける欠点がある。特に被膜強度と耐熱性が不足して満足する物性が得られないといった問題があり、これらの改良が長い間望まれていた。
【０００８】
さらに最近になって、ポリカーボネートジオールのポリウレタンエマルジョンが出現した。このポリウレタンエマルジョンの硬化物は、耐加水分解性、耐熱性、といった物性の向上が図られ、また、耐水性と耐温性も改善は認められるもののまだ不十分であり、さらなる改良が要求されている。また、このポリウレタンエマルジョンを使用しても、引張破断強度を３００ｋｇ／ｃｍ2以上として、硬度を３Ｈ以上とする、２液混合型ポリウレタンに匹敵する特性は実現されない。
【発明の開示】
【発明が解決しようとする課題】
【０００９】
本発明は、従来のポリウレタンエマルジョンが有するこれ等の欠点を解決することを目的として開発されたもので、本発明の大切な目的は、硬化状態において被膜強度と、耐水性と、耐温水性と、耐アルコール性と、硬度に優れたポリウレタンエマルジョンと、このポリウレタンエマルジョンを硬化させてなる、たとえばコーティング剤、接着剤、塗料等の硬化物を提供することにある。
【課題を解決するための手段】
【００１０】
本発明者等は、上記の従来技術の問題点を克服し、たとえばコーティング剤、接着剤、塗料原料に使用されて、良好な被膜強度、耐水性、耐温水性、耐アルコール性、硬度に優るポリウレタンエマルジョンとその硬化物を提供することを目的として鋭意検討した結果、従来品を卓越するポリウレタンエマルジョンとその硬化物を開発することに成功した。
本発明のポリウレタンエマルジョンは、有機ジイソシアネートであるＡ化合物と、ポリオール混合物からなるＢ1化合物と、ジメチロールプロピオン酸とジメチロールブタン酸とジアミノカルボン酸類のいずれかからなる１個の親水性中心と少なくとも２個の活性水素基とを有する化合物であるＢ2化合物とから生成される。とくに、本発明のポリウレタンエマルジョンは、Ｂ1化合物として、少なくとも２．０５より大きい平均官能基を有するポリオール混合物を用いた架橋性ポリウレタンエマルジョンにより、極めて良好な物性を実現することに成功したものである。また該ポリウレタンエマルジョンを硬化させた硬化物である被膜は、上記物性に極めて優れたものとなる。
【００１１】
すなわち、本発明のポリウレタンエマルジョンは、有機ジイソシアネートからなるＡ化合物と、少なくとも２．０５より大きい平均官能基を有するポリオール混合物からなるＢ1化合物と、ジメチロールプロピオン酸とジメチロールブタン酸とジアミノカルボン酸類のいずれかであるＢ2化合物から生成される中間生成物を、水中に乳化して分散させて得られる反応生成物を含むものである。
【００１２】
平均官能基を２．０５以上とするポリオール混合物であるＢ1化合物は、２官能基ポリオールと３官能基以上のポリオールのポリオール混合物で生成される。このＢ1化合物は、好ましくは、２官能基ポリオールと３官能基ポリオールのポリオール混合物で、平均官能基数が２．０５〜２．６である。平均官能基数が２．０５よりも小さいと硬化物の物性が低下して優れた特性を実現できなくなり、反対に平均官能基数が２．６よりも大きくなると、好ましい状態で乳化分散できなくなる。さらに、２官能基ポリオールと３官能基ポリオールのポリオール混合物であるＢ1化合物は、好ましくは、３官能基ポリオールの分子量を、２官能基ポリオールの分子量よりも少ないものとし、２官能基ポリオールの分子量を７００〜３０００とする。３官能基ポリオールに分子量を小さいものを使用するのは、好ましい状態で水に分散して乳化させるためである。このポリオール混合物は、たとえば３官能基以上のポリオールとしてε−カプロラクトン系ポリオールを使用する。
【００１３】
さらに、本発明のポリウレタンエマルジョンは、顔料を添加することができる。顔料は、好ましくはＢ1化合物であるポリオール混合物に混合される。さらに、Ｂ1化合物であるポリオール混合物に混合される顔料は、好ましくは有機顔料を使用する。この顔料には、カーボンブラックを使用することができる。ただし、ポリウレタンエマルジョンには無機顔料を添加することもでき、またポリオール混合物ではなくて反応生成物を水に乳化させているポリウレタンエマルジョンに添加して混合することもできる。
【００１４】
さらに、本発明のポリウレタンエマルジョンは、Ａ化合物１当量に対する、Ｂ1化合物及びＢ2化合物の添加量を、好ましくは０．４５〜１．０２当量、さらに好ましくは０．５０〜０．９５当量、最適には０．７０〜０．９３とする。Ａ化合物１当量に対するＢ1化合物とＢ2化合物の添加量が少ないと、反応した状態での分子量が小さくて硬化物の物性が低下し、反対に多いと反応生成物を好ましい状態で乳化、分散できなくなる。
【００１５】
本発明のポリウレタンエマルジョンの硬化物は、以上のポリウレタンエマルジョンを硬化させたものである。この硬化物は、コーティング剤、塗料、接着剤等に使用される。この硬化物は、引張破断強度が８００ｋｇ／ｃｍ2以上であって、鉛筆硬度２Ｈ以上の被膜にできる。硬化物の引張破断強度と硬度は、Ａ化合物とＢ1化合物とＢ2化合物の原料組成を調整し、あるいはこれ等の混合量を調整して引張破断強度を８００〜１５００ｋｇ／ｃｍ2、鉛筆硬度を３Ｈ〜５Ｈとすることができる。
【００１６】
硬化物は、ポリウレタンエマルジョンにチキソ材を添加して塗布することができる。ポリウレタンエマルジョンはチキソ材との相性がよい。チキソ材を添加しているポリウレタンエマルジョンは、振動させる等の応力を加えると液状となる。応力を加えて塗布し、塗布された後は応力を加えない状態として被塗布物から垂れないようにできる特長がある。チキソ材には微粉合成シリカを使用する。ただし、ポリウレタンエマルジョンに添加するチキソ材には微粉合成シリカ以外のものも使用できるのは言うまでもない。ポリウレタンエマルジョンのチキソ材含有量は、好ましくはポリウレタンエマルジョンに含まれる水分を除く成分１００重量部に対して、３〜２０重量部とする。
【００１７】
さらに、ポリウレタンエマルジョンの硬化物は、カーボンブラック顔料を添加して塗布し、塗布された被膜にレーザー光を照射してカーボンブラックを昇華、変色して、文字、図形、記号などを表示することができる。
【発明の効果】
【００１８】
本発明のポリウレタンエマルジョンとその硬化物は、硬化状態における被膜強度、耐水性、耐温水性、耐アルコール性、硬度の全ての物性において極めて優れた特性を示し、コーティング剤、接着剤、塗料等の種々の用途において、１液性のポリウレタンエマルジョンとして正に理想的な物性を示す。
【発明を実施するための最良の形態】
【００１９】
以下、本発明の実施例を説明する。ただし、以下に示す実施例は、本発明の技術思想を具体化するための具体例を示するものであって、本発明はポリウレタンエマルジョンとその硬化物を以下に特定しない。
【００２０】
ポリウレタンエマルジョンは、以下の(1)〜(3)からなる中間生成物を水中に自己乳化して分散させて得られる反応生成物からなる。
(1)  Ａ化合物……有機ジイソシアネートからなるＡ化合物
(2)  Ｂ1化合物……少なくとも２．０５より大きい平均官能基を有するポリオール混合物
(3)  Ｂ2化合物……１個の親水性中心と少なくとも２個の活性水素基とを有する化合物
【００２１】
Ｂ1化合物のポリオール混合物は、２官能基ポリオールに、２〜４官能基ポリオールを混合する。好ましくは、２官能基ポリオールに３官能基ポリオールを混合する。平均官能基を２．０５以上とするポリオール混合物は、２官能基ポリオールに３以上平均官能基のポリオールを混合して得られる。ここでＢ1化合物のポリオール混合物の平均官能基を２．０５以上とするのは、平均官能基がこれより小さいと、ポリウレタンエマルジョンの反応生成物を十分に高分子化できず、これを硬化された硬化物の被膜は未硬化となり、あるいは被膜が得られても被膜硬度、被膜強度、耐水性、耐温水性、耐アルコール性の特性が不十分で、耐熱性も悪く、被膜表面に粘性があったりして好ましくないからである。
【００２２】
２官能基ポリオールに３官能基ポリオールを混合するポリオール混合物の平均官能基は、２官能基ポリオールの混合部数をｘ部、３官能基ポリオールの混合部数をｙ部とすると、
平均官能基＝（２ｘ＋３ｙ）／（ｘ＋ｙ）
となる。
【００２３】
２官能基ポリオールと３官能基ポリオールからなるＢ1化合物は、２官能基ポリオールの分子量を５００〜４０００、好ましくは７００〜２０００、より好ましくは８００から１５００とする。２官能基ポリオールの分子量が５００以下であると、中間生成物の粘度が高くなり、エマルジョン化が困難となる。２官能基ポリオールの分子量が４０００以上であると、他成分との相溶性、特にＢ2化合物との相溶性が悪くなり支障がある。また、被膜強度と被膜硬度が悪くなり、耐熱性も悪くなって支障がある。
【００２４】
本発明は、Ｂ1化合物に使用する２官能基ポリオールを限定するものではないが、２官能基ポリオールとして、例えば公知の以下のもの、及びこれら２種以上の混合物を使用できる。中でも、（イ）、（ハ）が、他成分との相溶性、合成系の粘度上昇の抑制、易エマルジョン化性、耐加水分解性等より好ましい。
（イ）  ポリオキシポリアルキレンジオール
これは、短分子ジオールにアルキレンオキサイドの付加重合によって得ることができる。
（ロ）  ポリエステル系ジオール
これは、ジカルボン酸とジオールの縮合重合によって得ることができる。
（ハ）  ポリオキシテトラメチレンポリオール
これは、短分子ジオールとフランの開環重合よって得ることができる。
（ニ）  カーボネート系ポリオール
これは、短分子ジオールとジアルキルカーボネートとの縮合重合によって得ることができる。
（ホ）  ラクトン系ポリオール
これは、短分子ジオールにラクトンの開環重合によって得ることができる。
（ヘ）  ひまし油系ポリオール
これは、ひまし油もしくはひまし油のエステル交換誘導物として得ることができる。
（ト）  液状ゴム系ポリオール
これは、ブタジエンゴムに過酸化水素の反応によって末端ヒドロキシル化によって得ることができる。
【００２５】
ここで、ポリオキシポリアルキレンジオールを得る短分子ジオールとしては、例えば、水、エチレングリコール、プロピレングリコール、ジエチレングリコール、ジプロピレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、３−メチル−１，５−ペンタンジオール、１，８−オクタンジオール、１，９−ノナンジオール、ネオペンチルグリコール等を挙げることができる。    
【００２６】
２官能基ポリオールに添加される官能基を３以上とするポリオールとしては、限定はしないが、例えば公知の以下のものが使用できる。
（リ）  ポリオキシポリアルキレンポリオール
これは、短分子ポリオールにアルキレンオキサイドの付加重合によって得ることができる。
（ヌ）  ラクトン系ポリオール
これは、短分子ポリオールにラクトンの開環付加重合によって得ることができる。
（ル）  及びこれら２種以上の混合物を挙げる。
中でも、（ヌ）が他成分との相溶性、易エマルジョン化性等より好ましい。
【００２７】
ここで、ポリオキシポリアルキレンポリオールを得るための短分子ポリオールとしては、例えばグリセリン、トリメタノールプロパン、ヘキサントリオール、ペンタエリスリトール、ジグリセリン等を挙げることができる。とくに、グリセリン、トリメタノールプロパンが好ましい。短分子ポリオールの分子量は、３００〜１０００、好ましくは５００〜８００のものである。３００以下では、中間生成物の粘度が高くなり、エマルジョン化が困難となる。また、１０００以上では架橋効果が小さくなり、被膜特性の被膜強度、耐温水性、耐アルコール性、硬度に支障がある。
【００２８】
さらに、本発明に用いるＡ化合物である有機ジイソシアネートは、例えば２，４−トリレンジイソシアネート、２，６−トリレンジイソシアネートおよびその混合物（ＴＤＩ）、４，４’−ジフェニルメタンジイソシアネート（ＭＤＩ）、ナフタレン−１，５−ジイソシアネート（ＮＤＩ）、３，３−ジメチル−４，４−ビフェニレンジイソシアネート（ＴＯＤＩ）、ポリメチレンポリフェニルジイソシアネート、キシリレンジイソシアネート（ＸＤＩ）、フェニレンジイソシアネート等の芳香脂環族ジイソシアネート、さらには、４，４’−メチレンビスシクロヘキシルジイソシアネート（水添ＭＤＩ）、ヘキサメチレンジイソシアネート（ＨＤＩ）、イソフォロンジイソシアネート（ＩＰＤＩ）、ジメチルシクロヘキサンジイソシアネート（水添ＸＤＩ）等の脂肪族ジイソシアネートが挙げられる。
これらの２種以上の混合物も使用できる。
【００２９】
中でも、中間生成物を水と混合する時、エマルジョンが安定化するまで、急激な水との反応を避けるのが好ましいため、低活性ポリイソシアネートが好ましく、ＸＤＩ、水添ＭＤＩ、ＨＤＩ、ＩＰＤＩ、水添ＸＤＩがよく、ＨＤＩ、ＩＰＤＩがより好ましい。また、常温蒸気密度が低くＩＰＤＩが非結晶性でさらに好ましい。
【００３０】
また、Ｂ2化合物としては、例えば２，２−ジメチロールプロピオン酸、２，２−ジメチロールブタン酸等が挙げられる。また、ジアミノカルボン酸類、例えばリシン、シスチンおよび３，５−ジアミノカルボン酸等が挙げられる。
【００３１】
とくに、２，２−ジメチロールプロピオン酸、２，２−ジメチロールブタン酸が好ましく、他成分との相溶性から２，２−ジメチロールブタン酸がより好ましい。これらを実際に用いる場合には、中和剤で中和して用い、ポリウレタンポリマーに導入されたカルボン酸と塩を形成する。
【００３２】
中和剤としては、トリメチルアミン、トリエチルアミン、トリイソプロピルアミン、トリブチルアミン、トリエタノールアミン、Ｎ−メチルジエタノールアミン、Ｎ−メチルモルホリン等の３級アミン類、水酸化ナトリウム、水酸化カリウム、アンモニア等のアルカリ類が挙げられるが、乾燥後の耐候性や耐水性を向上させるためには、揮発性の高いものがよく、トリメチルアミン、トリエチルアミンが好ましい。また、これ等は単独で、あるいは２種以上を混合して用いられる。中和剤の使用量は、Ｂ2化合物１モルに対して、中和剤を１〜０．３モルとする。中和剤０．３モル以下のとき、エマルジョン化が困難となる。
【００３３】
Ｂ2化合物の添加量は、Ａ化合物である有機ジイソシアネート１当量に対して、０．１〜０．４当量、好ましくは０．２〜０．３当量とする。有機ジイソシアネート１当量に対してＢ2化合物が０．１当量以下であると、エマルジョン化が困難となり、また０．４当量以上であると、硬化物の被膜特性、耐温水性、耐アルコール性が悪くなる。
【００３４】
ポリウレタンエマルジョンには、必ずしも鎖延長剤を添加する必要はないが、必要に応じて、物性を損なわない範囲において、中間生成物の合成工程での著しい粘度上昇等がない限り使用してもよい。
【００３５】
鎖延長剤は、中間生成物に添加してもよく、中でもジアミンは水中に入れてエマルジョン化を行ってもよい。鎖延長剤としては、前述した短分子ジオールの他に、エチレンジアミン、プロピレンジアミン、ヘキサメチレンジアミン、トリレンジアミン、キシリレンジアミン、ジフェニルジアミン、ジアミノジフェニルメタン、ジアミノシクロヘキシルメタン、ピペラジン、２−メチルピペラジン、イソフォロンジアミン等の各種ジアミン類、さらにモノエタノールアミン、ジエタノールアミン、Ｎ−メチルジエタノールアミン等のアルコールアミン類および水等が挙げられる。
【００３６】
Ｂ1化合物の添加量は、Ａ化合物である有機ジイソシアネート１当量に対して、たとえば０．３〜０．７当量とする。ただし、Ａ化合物である有機ジイソシアネートのイソシアネート基に対する、Ｂ1化合物及びＢ2化合物の活性水素基との比率、すなわちイソシアネート基に対する活性水素基の当量比は、１当量のイソシアネート基に対して、活性水素基が０．４５〜１．０２当量、好ましくは０．５〜０．９５当量となるように、Ｂ1化合物とＢ2化合物のトータル量を調整する。１当量のイソシアネート基に対して、活性水素基の当量が０．４５以下であると、ポリウレタンエマルジョンの分子量が小さくなって、被膜特性と被膜強度が悪くなり、１．０２以上であると、過剰量の活性水素基で意味がなく、反応系内に添加速度が速いと、ポリウレタンエマルジョン分子量の低下を起こすのでよくない。
【００３７】
１当量のイソシアネート基に対する活性水素基の当量が０．９５に近づくと、中間生成物の粘度は急上昇するが、ゲル化を抑えることができる。これは粘度の著しい増加に伴い、ポリマー末端の活性反応基の反応進行が抑制されるからである。この反応は、水と相溶する有機溶剤中で反応させた後、水を添加して、その後有機溶剤を取り除くこともできる。得られた反応生成物は、強制的に直接水に分散させてポリウレタンエマルジョンを得てもよい。
【００３８】
中間生成物を乳化させる水は、反応生成物１００重量部に対して、１００重量部以上、好ましくは１３０〜３００重量部、さらに好ましくは１５０〜２５０重量部とする。１００重量部以下では、ゲル化して好ましい乳化状態のポリウレタンエマルジョンが得られない。このようにして得たポリウレタンエマルジョンは、常温下で１２時間以上に放置して安定化させる。この状態でポリウレタンエマルジョンが放置されると、残存イソシアネート基の反応が完了すると共に、副生成物の炭酸ガスが放散される。したがって、所定の時間放置されたポリウレタンエマルジョンは、硬化物に泡が混入せず、理想的な塗膜にできる。溶剤を使用したポリウレタンエマルジョンは、真空下で脱溶剤することができる。
【００３９】
以上のようにして得られるポリウレタンエマルジョンは、樹脂分濃度を４０％以下とし、２３℃における液粘度を８００ｃｐｓ以下とするものである。より樹脂分高濃度のポリウレタンエマルジョンを必要とする場合は、さらに真空下で脱水して樹脂分濃度、液粘度を上げて使用しても支障はない。
【００４０】
ポリウレタンエマルジョンに使用される有機溶剤は、アセトン、メチルエチルケトン、メチルイソブチルケトン、シクロヘキサノンのケトン系溶剤、酢酸エチル、酢酸ブチル、酢酸イソブチルのエステル系溶剤、あるいはトルエン、キシレンの芳香族溶剤、あるいはまた、メチレンクロライドのクロル系溶剤、その他、ジオキサン、ジメチルホルムアミド、Ｎ−メチルピロリドン、テトラヒドロフラン等のイソシアネートに対して不活性な有機溶媒を用いることができる。ポリウレタンエマルジョンは、溶剤を使用しないに越したことはないが、使用する場合は、ケトン系溶剤が水溶性でかつ真空下での脱溶剤がしやすく好ましい。
【００４１】
さらに、本発明のポリウレタンエマルジョンは、ウレタン化触媒を使用することができる。このウレタン化触媒には、公知のもの、具体的には、ジブチルチンジラウレート、オクチル酸鉛等の有機金属化合物、あるいはトリエチレンジアミン、Ｎ，Ｎ’−テトラメチルブタンジアミン等の有機ジアミン類を使用する。ウレタン化の反応温度は、１０〜１２０℃、好ましくは３０〜８０℃とする。
【００４２】
さらに、本発明のポリウレタンエマルジョンは、必要に応じて公知の添加剤及び助剤を添加することができる。例えば、顔料、可塑剤、難燃剤、有機及び無機充填剤、補強剤、ゲル化防止剤、増粘剤、粘度調整剤、帯電防止剤、界面活性剤（レベリング剤、消泡剤、分散安定剤、ブロッキング防止剤）、酸化防止剤、光安定剤、紫外線吸収剤等を添加することができる。
【００４３】
また、本発明のポリウレタンエマルジョンは、他樹脂系のエマルジョンをブレンドして使用できる。例えば、ポリウレタンエマルジョンには、アクリルエマルジョン、ポリエステルエマルジョン、ポリオレフィンエマルジョン、ラテックス等をブレンドできる。
【００４４】
これら添加剤及び助剤は、原料成分のＢ1化合物であるポリオール混合物に混合して使用でき、染料、他樹脂系のエマルジョン等の水溶性のものはポリウレタンエマルジョンに混合してよい。これらの混合は、ボールミル、サンドグラインドミル等を用いて得られる。
かくして、得られたポリウレタンエマルジョンは、機械コーティング、ディッピング等で塗布され、また刷毛、ローラー、スプレー等でも塗布される。
【００４５】
以上のようにして得られるポリウレタンエマルジョン（樹脂分濃度４０％）をＰＥＴフィルム上に１５０μｍ厚みでコーティングし、室温下で１２時間乾燥後、さらに８０℃で３時間乾燥して、約６０μｍ厚みの淡黄色透明フィルム状の硬化物が得られる。このフィルム状の硬化物は、鉛筆硬度２Ｈ以上と硬く、しかも引張破断強度８００ｋｇ／ｃｍ2以上と強靭であり、しかも耐水性、耐温水性、耐アルコール性に優れたものとなる。
【００４６】
次に、本発明の実施例及び比較例について詳細に説明するが、本発明はこれら実施例に限定されるものではない。本明細書において、とくにことわりのない限り、実施例中の「部」及び「％」はそれぞれ「重量部」及び「重量％」を意味する。
【実施例】
【００４７】
以下の実施例は、表１に示す量のＡ化合物、Ｂ1化合物、Ｂ2化合物とその他のものを使用して、ポリウレタンエマルジョンを製作する。
ただし、表１において、Ａ化合物の有機ジイソシアネートであるＩＰＤＩと、Ｂ1化合物のポリオール混合物であるポリオール(1)、(2)、(3)、(4)、(5)と、Ｂ2化合物であるＤＭＰＡ、ＤＭＢＡは以下のものである。
【００４８】
Ａ化合物の有機ジイソシアネートであるＩＰＤＩは、イソホロンジイソシアネート、
ポリオール(1)は、分子量１０００、官能基数２のポリオキシポリプロピレンポリオール、
ポリオール(2)は、分子量１０００、官能基数２のポリオキシテトラメチレンポリオール、
ポリオール(3)は、トリメチロールプロパンのε−カプロラクトン開環重合から得られる分子量３０５、官能基数３のポリオール、
ポリオール(4)は、ブタンジオールとアジピン酸の縮合重合から得られる分子量１０００、官能基数２のポリオール、
ポリオール(5)は、ヘキサンジオールとジエチルカーボネートから得られる、分子量１０００、官能基数２のカーボネート系ポリオールである。
Ｂ2化合物であるＤＭＰＡは、ジメチロールプロピオン酸、
ＤＭＢＡは、ジメチロールブタン酸である。
さらに、以下の実施例と比較例は、以下の触媒、中和剤、溶剤、鎖延長剤等を必要に応じて添加している。ただし、
触媒であるＤＢＴＬは、ジブチルチンジラウレート
中和剤であるＴＥＡは、トリエチルアミン、
溶剤であるＭＥＫは、メチルエチルケトン、
鎖延長剤であるＩＰＤＡは、イソホロンジアミンである。
【００４９】
［実施例１］
撹拌機、温度計、窒素シール管、冷却機のついた４口フラスコに、溶剤であるＭＥＸを１５０部、Ｂ1化合物のポリオール混合物としてポリオール(1)を１２６部、ポリオール(3)を８．３部仕込み、その後、Ａ化合物の有機ジイソシアネートであるＩＰＤＩを１００部、触媒であるＤＢＴＬを０．１部仕込み、８０℃で３時間反応させ、あらかじめ溶剤であるＭＥＫが５０部、Ｂ2化合物であるＤＭＰＡが１８部、中和剤であるＴＥＡが１８部からなるカルボン酸塩溶液を仕込んで、さらに８０℃で２時間反応させて、液状生成物溶液を得る。
【００５０】
この液状生成物溶液に、あらかじめ溶剤であるＭＥＫが５０部、鎖延長剤であるＩＰＤＡが１５．３部からなるアミン液を滴下したのち、１時間鎖延長反応させる。反応終了後、水を４９６部仕込んで転相させ、その状態のまま室温で１２時間放置して、残存イソシアネート基とセル内に浸透する過剰量の水との反応により反応を終了させる。
その後、ロータリーエバポレーターにて溶剤のＭＥＫを除去して、中間生成物を水中に自己乳化して分散させてなるポリウレタンエマルジョンＰＥ−１を得る。得られるＰＥ−１の固形分は３５．１％、２５℃における粘度６００ｃｐｓとなる。
【００５１】
実施例２、比較例１、２、３は、表１に示す配合で、実施例１と同様にしてＰＥ−２、ＰＥ−６、７、８を合成する。その合成結果は表１に示している。
【００５２】
［実施例３］
撹拌機、温度計、窒素シール管、冷却機のついた４口フラスコに、Ｂ1化合物であるポリオール混合物としてポリオール(2)を１１３部、ポリオール(3)を１６．５部仕込み、その後、Ａ化合物の有機ジイソシアネートであるＩＰＤＩを１００部、触媒であるＤＢＴＬを０．１部仕込み、８０℃で３時間反応させ、あらかじめ溶剤であるＭＥＫが３６部、Ｂ2化合物であるＤＭＰＡが１８部、中和剤であるＴＥＡが１３．５部からなるカルボン酸塩溶液を仕込んで、さらに８０℃で２時間反応させて、液状生成物溶液を得る。
反応終了後、水を４４６部仕込んで転相させ、その状態のまま室温で１２時間放置して、残存イソシアネート基とセル内に浸透する過剰量の水との反応により反応を終了させる。
その後、ロータリーエバポレーターにて溶剤であるＭＥＫを除去して、ポリウレタンエマルジョンＰＥ−３を得る。ＰＥ−３の固形分は３５．６％、２５℃における粘度３００ｃｐｓとなる。
【００５３】
実施例４は、表１に示す配合で、実施例３と同様にしてＰＥ−４を合成する。合成結果は表１に示している。
【００５４】
［実施例５］
撹拌機、温度計、窒素シール管、冷却機のついた４口フラスコに、Ｂ1化合物のポリオール混合物としてポリオール(2)を９４部、ポリオール(3)を２５部仕込み、その後、Ａ化合物の有機ジイソシアネートであるＩＰＤＩを１００部、触媒であるＤＢＴＬを０．１部、Ｂ2化合物であるＤＭＢＡを９部仕込み、８０℃で３時間反応させ、その後中和剤であるＴＥＡを９部を混合して、液状生成物溶液を得る。
反応終了後、水を３５６部仕込んで転相させ、その状態のまま室温で１２時間放置して、残存イソシアネート基とセル内に浸透する過剰量の水との反応により反応を終了させ、ポリウレタンエマルジョンＰＥ−５を得る。ＰＥ−５の固形分は３９．０％、２５℃における粘度６５０ｃｐｓとなる。
【００５５】
表１において、実施例１〜５及び比較例１〜３で得られるポリウレタンエマルジョンをＰＥＴフィルム上に１５０μｍ厚みでコーティングし、室温下で１２時間乾燥後さらに８０℃で８時間乾燥して、約６０μｍ厚みの淡黄色透明の乾式フィルム状の硬化物を作成し、各種物性を試験すると、以下のようになる。
表１において、鉛筆硬度は（ＪＩＳ  Ｋ５４００）で測定し、引張試験特性は（ＪＩＳ  Ｋ６３０１  ３号ダンベル）で測定し、引張試験器には島津製作所オートグラフＳ−５００を使用し、引張速度は１００ｍｍ／ｍｉｎで測定する。
測定結果は表１に示すようになる。
【００５６】
【表１】
2008138213.tif 000002
【００５７】
表１から明らかなように、本発明のポリウレタンエマルジョンの硬化物は、引張破断強度が８１６〜１４６５ｋｇ／ｃｍ2と極めて強く、しかも鉛筆硬度は３Ｈ〜５Ｈと極めて優れた物性を示す。さらに耐水性、耐温水性、耐アルコール性も優れた物性を示す。
【００５８】
以上のようにして得られたポリウレタンエマルジョンＰＴ−２を、鉄板、アルミ板、ステンレス板、不飽和エステル系ＦＲＰの表面に塗布し、常温で４８時間放置してポリウレタンエマルジョンを硬化させ、ポリウレタンエマルジョンの硬化物の表面に、エポキシ樹脂を介して同種の板を接着して、引張せん断試験を測定すると、破断強さと破断場所は、以下のようになる。
【００５９】
(1)  鉄板の破断強さは４７．８ｋｇ／ｃｍ2となり、エポキシと鉄板との界面から剥離する。
(2)  アルミ板の破断強さは４２．７ｋｇ／ｃｍ2となり、これもエポキシとアルミ板との界面で剥離する。
(3)  ステンレス板の破断強さは４７．２ｋｇ／ｃｍ2となり、これもエポキシとステンレス板との界面から剥離する。
(4)  ＦＲＰの破断強さは３５５ｋｇ／ｃｍ2と極めて強く、エポキシ材自体が破壊する。
以上のように、極めて優れた破断強さを有するので、構造用の接着剤としての用途も使用可能である。
【００６０】
表１、２に示されるように、本発明のポリウレタンエマルジョンは、樹脂成分中のポリオール成分に２．０５以上の官能基を導入、即ち架橋性を導入した新規のエマルジョンとその製法で、従来のものでは達成できなかった、極めて硬度が高く、被膜強度が強いものが得られ、優れた接着性、耐水性、特に耐温水性、耐アルコール性に優れた被膜を与えることができる。
【００６１】
したがって、本発明のポリウレタンエマルジョンは、コーティング剤の他、塗料、接着剤、各用途のバインダー用材科としても適している。
【００６２】
さらに、ポリウレタンエマルジョンは、以下のようにして顔料やチキソ材を添加しても極めて優れた物性を示す。
実施例１〜５、および比較例１〜３の製作工程において、Ｂ1化合物であるポリオール混合物１００重量部に対して、ＤＯＰ（ジオクチルフタレート）で練った２重量部の顔料（カーボンブラック  御国色素製）を添加する以外、それぞれの実施例、比較例とまったく同じ方法でポリウレタンエマルジョンを合成する。
さらに、得られたポリウレタンエマルジョン１００重量部に対して、チキソ材として超微粉合成シリカペースト（アエロジルＡ３）を１６重量部を混合して、ポリウレタンエマルジョンのチキソ状液ＰＴ−１〜ＰＴ−８を得る。チキソ状液は、静止状態ではゲル状若しくは固体状の外観を示すが、振動等を与える応力下では液体状の外観を示すことが特徴である。
【００６３】
この実施例において、チキソ材として使用する超微粉合成シリカペーストは、超微粉合成シリカ粉（アエロジルＡ３）４０重量部を水１００重量部に添加してホモジナイザーで混練したものである。実施例１−Ｔ〜５−Ｔ、比較例１−Ｔ〜３−Ｔとして表２に示す。
【００６４】
かくして得られたポリウレタンエマルジョンに振動を与えて液状にしながら、プライマー処理を施したアルミ板の上に、７０〜９０μｍ厚みになるようにコーティングを行い、室温下で１２時間乾燥後、さらに８０℃で３時間乾燥して、コーティングサンプルを作成し、各種物性を試験すると以下の物性を示す。
この試験において、密着性試験は、「ＪＩＳ  Ｋ５４００」に基づく碁盤目テープ剥離試験とする。測定結果は、例えば５６／１００と表示する。この表示は、試験前１００枡中の試験後５６枡が保存して４４枡が剥離されたことを示す。したがって、全く剥離しないものは１００／１００となり、全て剥離されるものは０／１００となる。
【００６５】
耐水性試験は、水中に４時間放置した後、取り出したサンプルの外観評価と上記密着性試験である。耐温水性試験は、６０℃の温水中に４時間放した後、取り出したサンプルの外観評価と上記密着性試験である。耐アルコール性試験は、エタノールを塗布したガーゼを２つ折りにし、５００ｇの加重にて１００回擦ってその外観を評価する。測定結果は表２に示すようになる。
【００６６】
【表２】
2008138213.tif 000003
【００６７】
表２は、チキソ材を添加しているポリウレタンエマルジョンの極めて優れた物性を示す。すなわち、密着性、耐水性、耐温水性、耐アルコール性の全ての物性において、比較例の硬化物を卓越する優れた物性を実現する。
【００６８】
さらに、カーボンブラックを顔料として添加しているポリウレタンエマルジョンの硬化物は、レーザー光を照射してカーボンブラックを昇華、変色することにより、文字、図形、記号等を表示できる。たとえば、本発明の硬化物を各種製品の外観部材に用いる場合は、製品の機種名や定格などの情報を表示させることができる。